(57)【要約】【課題】書き込み効率の低減を回避した状態でPole erasure問題を解消することが可能な新規な磁気記録ヘッド及び磁気記録方法を提供する。【解決方法】本発明の磁気記録ヘッドは、強磁性層を含む主磁極と、この主磁極の少なくとも１つの側面に隣接する反強磁性層を含む補助磁極と、前記主磁極に付与された加熱機構と、前記主磁極の磁化を一方向に磁化させるための磁界を発生させるための磁界発生機構とを具え、非書き込み時において、前記主磁極の磁化は前記補助磁極との磁気的相互作用によって、記録媒体面に対して略平行な方向に磁化され、書き込み時において、前記主磁極の磁化は前記磁界発生機構からの磁界によって、前記記録媒体面に略垂直な方向に磁化され、前記加熱機構は、少なくとも前記主磁極を加熱して、前記主磁極及び前記補助磁極間に作用する前記磁気的相互作用を減少させることを特徴とする。【選択図】図５
2008276901.tif 000002
【特許請求の範囲】
【請求項１】
強磁性層を含む主磁極と、この主磁極の少なくとも１つの側面に隣接する反強磁性層を含む主磁極磁化固着部と、前記主磁極に付与された加熱機構と、前記主磁極の磁化を一方向に磁化させるための磁界を発生させるための磁界発生機構とを具え、
前記加熱機構は、少なくとも前記主磁極を加熱して、前記主磁極及び前記主磁極磁化固着部間に作用する前記磁気的相互作用を減少させることを特徴とする、磁気記録ヘッド。
【請求項２】
非書き込み時において、前記主磁極の磁化は前記主磁極磁化固着部との磁気的相互作用によって、記録媒体面に対して略平行な方向に磁化され、
書き込み時において、前記主磁極の磁化は前記磁界発生機構からの磁界によって、前記記録媒体面に略垂直な方向に磁化されることを特徴とする、請求項１に記載の磁気記録ヘッド。
【請求項３】
前記加熱機構は、前記主磁極に取り付けられた金属体を含むことを特徴とする、請求項１、２のいずれか一に記載の磁気記録ヘッド。
【請求項４】
強磁性層を含む主磁極と、この主磁極の少なくとも１つの側面に隣接する反強磁性層を含む主磁極磁化固着部と、前記主磁極に付与された加熱機構と、前記主磁極の磁化を一方向に磁化させるための磁界を発生させるための磁界発生機構とを具え、
前記加熱機構は、前記主磁極磁化固着部内に埋設された又は前記主磁極磁化固着部に隣接して設けられたメタルパスを有する酸化層と、この酸化層に近接して配置され、前記メタルパスを通して前記記録媒体面に平行な方向に電流を流すための一対の電極とを含むことを特徴とする、磁気記録ヘッド。
【請求項５】
前記強磁性層は、Fe-Co基合金であることを特徴とする、請求項１〜４のいずれか一に記載の磁気記録ヘッド。
【請求項６】
前記反強磁性層は、IrMn、PtMn、FeMn、NiMn、Ni-O、Fe-O、Ni-Fe-Oからなる群より選ばれる少なくとも１種を含むことを特徴とする、請求項１〜５のいずれか一に記載の磁気記録ヘッド。
【請求項７】
前記反強磁性層は、Fe及びRhを有する合金であることを特徴とする、請求項１〜５のいずれか一に記載の磁気記録ヘッド。
【請求項８】
請求項１ないし７に記載した磁気記録ヘッドを含むことを特徴とする、磁気記録再生装置。
【請求項９】
強磁性層を含む主磁極と、この主磁極の少なくとも１つの側面に隣接する反強磁性層を含む主磁極磁化固着部と、前記主磁極に付与された加熱機構と、前記主磁極の磁化を一方向に磁化させるための磁界を発生させるための磁界発生機構とを具える磁気記録ヘッドを用いた書き込み方法であって、
書き込み時において、前記加熱機構により少なくとも前記主磁極を加熱して、前記主磁極及び前記主磁極磁化固着部間に作用する前記磁気的相互作用を減少させるとともに、前記磁界発生機構により磁界を発生させ、前記主磁極の磁化を前記磁界発生機構からの磁界によって、前記記録媒体面に略垂直な方向に磁化することを特徴とする、磁気記録方法。
【発明の詳細な説明】
【技術分野】
【０００１】
本発明は、新規な構成を有する磁気記録ヘッド、及びこの磁気記録ヘッドを用いた磁気記録方法に関する。
【背景技術】
【０００２】
従来、磁気記録再生装置の記録媒体として、面内に磁化の信号を向ける面内磁気記録方式が採用されてきた。ところが、記録密度が高くなるにつれ、熱ゆらぎによる信号の不安定性が問題となり、安定に信号を保持できる垂直磁気記録方式が採用され始めた。垂直磁気記録方式の場合、記録媒体の膜面垂直に信号の磁化を向けるための、磁気記録ヘッドが必要となる。
【０００３】
図１は、従来の垂直磁気記録用記録ヘッドを用いた磁気記録方法を模式的に示す図である。図１において、垂直磁気記録用記録ヘッド（以下、単に「記録ヘッド」と略す場合がる）１０は、主磁極１１と、所定のギャップを介して配置された一対の補助磁極１２とを具えている。主磁極１１の後端部は補助磁極１２の一方の側に磁気的に接続されている。また、主磁極１１には書き込み磁場を発生させるためのコイル１３が巻かれている。一方、磁気記録媒体２０は、記録層２１及び軟磁性下地層２２とが非磁性の中間層２３を介して配置されたような構成を呈している。
【０００４】
書き込みの際にはコイル１３に電流を流し、主磁極１１に電流磁場を発生させる。その結果、主磁極１１の磁化が電流磁場の方向に揃い、この磁化からの漏れ磁場が書き込み磁場となる。書き込み磁場が記録媒体２０を貫き、記録層２１のビット情報を上書きし、軟磁性下地層２２を経て補助磁極１２へと還流する。
【０００５】
図２及び図３は、図１に示す記録ヘッドを用いた場合の書き込み方法を説明するための図である。図２に示すように、主磁極１１に対してコイル１３から電流磁場が印加されているときは、主磁極１１の磁化ＭＳは下向きとなり、前記磁化から漏洩した磁場によって磁気記録媒体２０の記録層２１に対して書き込みが行われる。一方、図３に示すように、非書き込み状態の際は、コイル１３からの電流磁場は主磁極１１に対して印加されないものの、主磁極１１内には残留磁化ＭＲが存在し、この残留磁化ＭＲによって直下にあるビットの情報を上書きしてしまう。このような現象をPole erasureという。
【０００６】
上記Pole erasureの問題を抑制するために、主磁極１１の形状を工夫などの試みが種々なされているが、「書き込みの効率を上げる」ことと「Pole erasureをなくす」こととはトレードオフの関係にあり、どちらも実現するための最適化を行っているだけであるのが現状である。
【０００７】
一方、近年、主磁極１１の側面に反強磁性体からなる主磁極磁化固着部２４を配置し、これら主磁極１１及び主磁極磁化固着部２４間の交換結合を介して前記主磁極中に磁気記録媒体のトラック幅方向に向けた磁化を形成し、この磁化からの漏洩磁場を用いて書き込みを行うという記録ヘッド（記録方法）が提案されている（特許文献１）。このような記録ヘッドを模式的に表したものが、図４と図５である。図４は書き込みをしない待機状態での模式図であり、磁極１１の磁化は、主磁極磁化固着部２４との交換結合により、記録媒体に平行な方向を向いている。図５は書き込み時の模式図であり、コイル１３に流したことによる電流磁場Ｂｓに沿って、磁極１１の磁化は記録媒体に垂直な方向を向いている。この場合、上述したPole erasureの問題を回避することはできるが、前記主磁極と前記主磁極磁化固着部２４との間の磁気的な結合によって、前記主磁極内の磁化が前記磁気記録媒体面に対して垂直な方向に向きづらくなり、書き込み効率が低減するという問題が生じていた。
【特許文献１】特開２００６−１９０３９７号
【発明の開示】
【発明が解決しようとする課題】
【０００８】
本発明は、書き込み効率の低減を回避した状態でPole erasure問題を解消することが可能な新規な磁気記録ヘッド及びこの磁気記録ヘッドを用いた磁気記録方法を提供することを目的とする。
【課題を解決するための手段】
【０００９】
上記目的を達成すべく、本発明の一態様は、
強磁性層を含む主磁極と、この主磁極の少なくとも１つの側面に隣接する反強磁性層を含む主磁極磁化固着部と、前記主磁極に付与された加熱機構と、前記主磁極の磁化を一方向に磁化させるための磁界を発生させるための磁界発生機構とを具え、前記加熱機構は、少なくとも前記主磁極を加熱して、前記主磁極及び前記主磁極磁化固着部間に作用する前記磁気的相互作用を減少させることを特徴とする、磁気記録ヘッドに関する。
【００１０】
また、本発明の他の態様は、
強磁性層を含む主磁極と、この主磁極の少なくとも１つの側面に隣接する反強磁性層を含む主磁極磁化固着部と、前記主磁極に付与された加熱機構と、前記主磁極の磁化を一方向に磁化させるための磁界を発生させるための磁界発生機構とを具える磁気記録ヘッドを用いた書き込み方法であって、書き込み時において、前記加熱機構により少なくとも前記主磁極を加熱して、前記主磁極及び前記主磁極磁化固着部間に作用する前記磁気的相互作用を減少させるとともに、前記磁界発生機構により磁界を発生させ、前記主磁極の磁化を前記磁界発生機構からの磁界によって、前記記録媒体面に略垂直な方向に磁化することを特徴とする、磁気記録方法に関する。
【００１１】
本発明者らは、上記目的を達成すべく鋭意検討を実施した。その結果、上述した特許文献１に記載のように、強磁性層を含む主磁極と、この主磁極に隣接して位置する反強磁性層を含む主磁極磁化固着部とを具えた構成の磁気記録ヘッドにおいて、加熱機構を付与し、書き込みの際に少なくとも前記主磁極を加熱することによって、前記主磁極と前記主磁極磁化固着部との間の磁気的相互作用を減少させることができることを見出した。したがって、書き込み時において、少なくとも前記主磁極を加熱すれば、前記主磁極に印加される電流磁場によって、前記主磁極中の磁化を磁気記録媒体面に対して略垂直方向に向けることができ、十分な効率で書き込みを行うことができる。
【００１２】
また、上記磁気記録ヘッドにおいて、非書き込み時においては、前記主磁極と前記主磁極磁化固着部との間に発生する上記磁気的相互作用によって、前記主磁極の磁化は前記磁気記録媒体面に対して略平行となる。したがって、書き込み時において、前記主磁極内の磁化が前記磁気記録媒体に対する上書きを抑制することができ、上述したPole erasure問題を解消することができる。
【００１３】
なお、本発明の上記態様において、加熱機構による主磁極の加熱は、書き込み動作を行っている間中、間断なく行うこともできるし、前記主磁極の磁化が磁気記録媒体面に垂直になった際に停止するようにすることもできる。
【００１４】
また、本発明の一例においては、前記加熱機構は、前記主磁極に取り付けられた金属体を含むことができる。この場合、前記金属体に電流を流すことによって発生するジュール熱で前記主磁極を加熱することができるようになる。したがって、簡易な構成の加熱機構で前記主磁極の加熱を行うことができる。
【００１５】
また、本発明の他の例においては、前記加熱機構は、前記主磁極磁化固着部内に埋設された又は前記主磁極磁化固着部に隣接して設けられたメタルパスを有する酸化層と、この酸化層に近接して配置され、前記メタルパスを通して前記記録媒体面に平行な方向に電流を流すための一対の電極とを含むことができる。この場合、前記メタルパス付近の温度のみを上昇させることができるとともに、数十度から数百度までの広範囲な温度制御を行うことができる。さらに、メタルパス近傍の温度のみを向上させることになるので、前記メタルパスに流す電流を停止させることによって、急速に冷却され、室温近傍にまでに戻ることになる。したがって、前記主磁極に対する加熱及び冷却の操作を簡易かつ高速に行うことができるようになる。
【発明の効果】
【００１６】
以上、本発明の上記態様によれば、書き込み効率の低減を回避した状態でPole erasure問題を解消することが可能な新規な磁気記録ヘッド及びこの磁気記録ヘッドを用いた磁気記録方法を提供することができる。
【発明を実施するための最良の形態】
【００１７】
以下、本発明の詳細並びにその他の特徴及び利点に関して、図面を参照しながら実施の形態に基づいて詳細に説明する。
【００１８】
（第１の実施形態）
図６及び図７は、第１の実施形態に係わる磁気記録ヘッドを概略的に示す図である。図６は、前記磁気記録ヘッドにおける非書き込み状態を示し、図７は、前記磁気記録ヘッドにおける書き込み状態を示す。なお、図１〜５に示す構成要素と類似あるいは同一の構成要素に関しては、同じ参照数字を用いている。
【００１９】
図６及び７に示す磁気記録ヘッド１０は、主磁極１１と、この両側面に接触するようにして設けた一対の主磁極磁化固着部２４とを具えている。主磁極１１は強磁性層からなり、例えば大きな飽和磁化を有し、大きな記録磁場を生成することが可能なＦｅＣｏ基合金から構成することができる。なお、前記合金の磁化ＭＳの大きさは、その組成を種々変化させることによっても実施することができ、必要に応じてＣｒなどの第３成分を付加することもできる。このような第３成分を付加した場合は、主磁極１１としての磁化ＭＳは低下するが、耐腐食性などを向上させることができる。
【００２０】
主磁極磁化固着部２４は反強磁性層からなる。この反強磁性層は、例えば、IrMn、PtMn、FeMn、NiMn、Ni-O、Fe-O、Ni-Fe-O等が挙げられる。
【００２１】
また、主磁極１１には書き込み磁場を発生させるための、例えばＣｕなどからなるコイル１３が巻回されている。さらに、主磁極１１の、磁気記録媒体の対向面と反対側に位置する端部には、加熱機構として金属体１５、本例ではＣｕ箔１５が巻回されている。
【００２２】
次に、図６及び７に示す磁気記録ヘッド１０を用いた記録方法について説明する。図６に示すように、最初に、主磁極１１に対してコイル１３から電流磁場(Hcurr)が印加されていない非書き込み状態において、主磁極磁化固着部２４からの固着磁場を介して、主磁極１１中の磁化ＭＳが記録層２１（磁気記録媒体）の主面に対して略平行となるように（前記主面と略平行となるように固着させるために）、主磁極１１を構成する強磁性層に対して磁場中アニール処理を行う。また、このようなアニール処理の代わりに磁場中成膜を実施することによっても上述した磁化ＭＳの固着を行うことができる。
【００２３】
なお、上述した固着磁場は、一方向性磁気異方性磁場（Hua）と呼ぶ。この一方向性磁気異方性磁場（Hua）によって、主磁極１１中の磁化ＭＳは電流磁場(Hcurr)が印加されていない状態では、記録層２１（磁気記録媒体）に対して略平行となるので、記録層２１の記録状態に影響を与えるような、垂直方向の漏洩磁場成分が発生することがない。したがって、非書き込み状態において、記録層２１に対する上書きなどの操作が誤って実施されることがなく、Pole erasureを防ぐことができる。
【００２４】
次に、書き込み状態においては、Ｃｕ箔１５に対して電流を流し、これによってジュール熱を発生させ、主磁極１１を所定の温度まで加熱する。すると、主磁極１１がある特定の温度まで加熱された場合、一方向性磁気異方性磁場（Hua）が著しく小さくなる。この状態でコイル１３から電流磁場(Hcurr)が印加されると、この電流磁場(Hcurr)の大きさが比較的小さい場合においても、電流磁場(Hcurr)＞一方向性磁気異方性磁場（Hua）の関係を容易に満足するようになる。したがって、主磁極１１の磁化ＭＳを一方向性磁気異方性磁場（Hua）に反して電流磁場(Hcurr)で記録層２１（磁気記録媒体）に対して略垂直に向けることができ、記録層２１に対して略垂直は漏洩磁場を生成することができる。
【００２５】
したがって、主磁極１１から発生した漏洩磁場のほとんど総てを使用して記録層２１の書き込み動作を行うことができるので、書き込み効率を向上させることができる。換言すれば、本実施形態の磁気記録ヘッドによれば、書き込み効率の低減を回避した状態でPole erasure問題を解消することが可能な新規な磁気記録ヘッド及び磁気記録方法を提供することができる。
【００２６】
図８は、本実施態様における主磁極１１の加熱温度と、一方向性磁気異方性磁場（Hua）との関係を示すグラフである。Huaは規格化した値で示した。図８は、主磁極１１をＦｅＣｏ合金から構成し、主磁極磁化固着部２４をＩｒＭｎから構成した場合について示している。図８から明らかなように、主磁極１１の温度上昇とともに一方向性磁気異方性磁場（Hua）が減少し、約２５０℃付近で消失することが分かる。したがって、書き込み時に、主磁極１１をHuaがおよそ半分になる約１５０℃近傍にまで加熱することによって、比較的小さな電流磁場(Hcurr)で書き込み動作を行うことができる。
【００２７】
なお、特に図示はしないが、主磁極磁化固着部２４を構成する反強磁性層がＰｔＭｎからなる場合、一方向性磁気異方性磁場（Hua）は主磁極１１の温度上昇に伴って一様に減少し、約３００℃で消失する。
【００２８】
実際、主磁極１１の先端部は、記録効率を上げるために記録層２１（磁気記録媒体）の主面（記録面）に沿って切った断面積を小さくしている。図示はしていないが、その断面積として、記録媒体のトラック幅方向の1辺を０．１μm、トラック方向の1辺を０．２５μmとし、主磁極１１をFeCoから構成し、反強磁性層１２をＩｒＭｎから構成し、界面温度を１５０℃に加熱した状態で、コイル１３から発生した磁場Hcurr＝２．２[T]を印加することで、記録層２１に対して記録を行える。なお、ここで確認した記録媒体２１とは、媒体面に対して垂直方向に容易軸をもつ記録層とその下部に軟磁気特性を有する下地層を有する垂直２層膜媒体を指す。
【００２９】
（第２の実施形態）
図９及び図１０は、第２の実施形態に係わる磁気記録ヘッドを概略的に示す図である。図９は、前記磁気記録ヘッドにおける非書き込み状態を示し、図１０は、前記磁気記録ヘッドにおける書き込み状態を示す。なお、図１〜５に示す構成要素と類似あるいは同一の構成要素に関しては、同じ参照数字を用いている。
【００３０】
図９及び１０に示す磁気記録ヘッド１０は、主磁極１１と、この両側面に接触するようにして設けた一対の主磁極磁化固着部２４とを具えている。主磁極１１は強磁性層からなり、例えば大きな飽和磁化を有し、大きな記録磁場を生成することが可能なＦｅＣｏ基合金から構成することができる。なお、前記合金の磁化ＭＳの大きさは、その組成を種々変化させることによっても実施することができ、必要に応じてＣｒなどの第３成分を付加することもできる。このような第３成分を付加した場合は、主磁極１１としての磁化ＭＳは低下するが、耐腐食性などを向上させることができる。
【００３１】
主磁極磁化固着部２４は反強磁性層からなる。この反強磁性層は、例えば、IrMn、PtMn、FeMn、NiMn、Ni-O、Fe-O、Ni-Fe-O等が挙げられる。
【００３２】
主磁極磁化固着部２４中には、メタルパス１７を有する酸化層１６が埋設されており、この酸化層１６に近接し、磁極磁化固着部２４の外方で隣接するようにして設けられた一対の電極１８が設けられている。
【００３３】
酸化層１６は、例えばＡｌ２Ｏ３などのＡｌ酸化物、Ｔｉ酸化物、Ｈｆ酸化物、Ｍｇ酸化物、Ｚｒ酸化物、Ｃｒ酸化物、Ｔａ酸化物、Ｎｂ酸化物、Ｍｏ酸化物、Ｓｉ酸化物、Ｖ酸化物などから構成することができる。なお、これらの酸化物にはＴｉ、Ｈｆ、Ｍｇ、Ｚｒ，Ｖ，Ｍｏ，Ｓｉ，Ｃｒ，Ｎｂ，Ｔａ，Ｗ，Ｂ，Ｃ，Ｖなどの添加元素を加えることができる。また、メタルパス１７は、その製造方法に起因して主磁極磁化固着部２４を構成する反強磁性層と同じ材料から構成される。さらに、電極１８は汎用の電極材料であるＣｕ，Ａｕ，Ａｇなどから構成することができる。
【００３４】
本実施形態では、最初に強磁性層からなる主磁極１１を作製した後、この主磁極１１の両側面に対して第１の反強磁性層、酸化層、第２の反強磁性層及び電極を順次に形成する。各層の形成は例えばスパッタリング法やＣＶＤ法などの汎用の成膜手法を用いて行うことができるが、第１の反強磁性層の形成後、あるいは酸化層の形成後において、前記第１の反強磁性層及び／又は前記酸化層に対してイオンビーム照射やプラズマ照射を行う。すると、第１の反強磁性層を構成する元素が酸化層中に吸い上げられ、上述したメタルパス１７を構成するようになる。なお、第１の反強磁性層及び第２の反強磁性層はそのまま主磁極磁化固着部２４を構成し、前記電極はそのまま電極１８を構成する。
【００３５】
次に、図９及び１０に示す磁気記録ヘッド１０を用いた記録方法について説明する。図９に示すように、最初に、主磁極１１に対してコイル１３から電流磁場(Hcurr)が印加されていない非書き込み状態において、主磁極磁化固着部２４を構成する反強磁性層からの固着磁場、すなわち一方向性磁気異方性磁場（Hua）を介して、主磁極１１中の磁化ＭＳが記録層２１（磁気記録媒体）の主面に対して略平行となるように（前記主面と略平行となるように固着させるために）、主磁極１１を構成する強磁性層に対して磁場中アニール処理を行う。また、このようなアニール処理の代わりに磁場中成膜を実施することによっても上述した磁化ＭＳの固着を行うことができる。
【００３６】
このような非書き込み状態においては、電流磁場(Hcurr)が印加されておらず、一方向性磁気異方性磁場（Hua）によって、主磁極１１中の磁化ＭＳは記録層２１（磁気記録媒体）に対して略平行となるので、記録層２１の記録状態に影響を与えるような、垂直方向の漏洩磁場成分が発生することがない。したがって、非書き込み状態において、記録層２１に対する上書きなどの操作が誤って実施されることがなく、Pole erasureを防ぐことができる。
【００３７】
次に、書き込み状態においては、電極１８間に電圧を印加し、メタルパス１７中を電流が流れるようにする。これによって、メタルパス１７近傍の領域Ａに局所的にジュール熱が発生し、このジュール熱によって主磁極磁化固着部２４を構成する反強磁性層と主磁極１１の界面が加熱されるようになる。ある特定の温度まで加熱された場合、一方向性磁気異方性磁場（Hua）が著しく小さくなる。その様子は、実施の形態１において図８を用いて説明した通りである。この状態でコイル１３から電流磁場(Hcurr)が印加されると、この電流磁場(Hcurr)の大きさが比較的小さい場合においても、電流磁場(Hcurr)＞一方向性磁気異方性磁場（Hua）の関係を容易に満足するようになる。したがって、主磁極１１の磁化ＭＳを一方向性磁気異方性磁場（Hua）に反して電流磁場(Hcurr)で記録層２１（磁気記録媒体）に対して略垂直に向けることができ、記録層２１に対して略垂直は漏洩磁場を生成することができる。
【００３８】
したがって、主磁極１１から発生した漏洩磁場のほとんど総てを使用して記録層２１の書き込み動作を行うことができるので、書き込み効率を向上させることができる。換言すれば、本実施形態の磁気記録ヘッドによれば、書き込み効率の低減を回避した状態でPole erasure問題を解消することが可能な新規な磁気記録ヘッド及び磁気記録方法を提供することができる。
【００３９】
本実施形態では、メタルパス１７近傍の領域Ａの温度のみを上昇させることができるとともに、電極１８間に印加する電圧、すなわちメタルパス１７を流れる電流量を制御するのみで、数十度から数百度までの広範囲な温度制御を行うことができる。具体的にどれだけ温度上昇するか、シミュレーションによって見積もった値を、表１に示す。
【００４０】
【表１】
2008276901.tif 000003
【００４１】
本系の場合、メタルパス１７近傍の領域Ａの温度のみを向上させることになるので、メタルパス１７に流す電流を停止させることによって、急速に冷却され、室温近傍にまでに戻ることになる。したがって、主磁極１１に対する加熱及び冷却の操作を簡易かつ高速に行うことができるようになる。
【００４２】
（第３の実施形態）
本実施形態においては、上述した第１の実施形態及び第２の実施形態における磁気記録ヘッドにおいて、主磁極磁化固着部２４を構成する反強磁性層に使用する材料を変化させた場合について示している。すなわち、本実施形態では、主磁極磁化固着部２４を構成する反強磁性層をＦｅＲｈ合金から構成するようにしている。図１１はＦｅＲｈ合金の磁化の温度依存性を示すグラフである。室温付近で磁気相転移を示し、低温側では反強磁性、高温側では強磁性を示す。相転移の温度は組成、形成方法等によって数十℃の範囲で変えることができる。
【００４３】
上記合金を、主磁極磁化固着部２４を構成する前記反強磁性層に対して用いると、以下のような動作が可能である。つまり待機時には磁化固着のための反強磁性層として機能し、書き込み時に昇温すれば強磁性層として機能し、主磁極１１からの磁化と相伴って磁気記録ヘッド１０の実質的な磁化を増加させることができる。したがって、Pole erasure問題を解消した状態で、書き込み効率をさらに向上させることができる。
【００４４】
以上、本発明について具体例を挙げながら詳細に説明してきたが、本発明は上記内容に限定されるものではなく、本発明の範疇を逸脱しない限りにおいてあらゆる変形や変更が可能である。例えば、実施の形態１と実施の形態２を組み合わせた構造も、短時間に温度制御をする上で有効である。主磁極上部に配置した発熱体１５でベースの温度を上げておくと、極磁化固着部２４を、（電流磁場(Hcurr)＞一方向性磁気異方性磁場（Hua）となる温度まで急峻に上昇させることが、更に容易となる。
【００４５】
また、上記具体例では、主磁極１１の両側面に反強磁性層からなる主磁極磁化固着部２４を設けるようにしているが、どちらか一方の側面のみに設けるようにすることもできる。図７に示した形態の変形例の概念図を図１２、図１３に示す。また、主磁極磁化固着部２４は、図１４に示すように主磁極をトラック幅方向から挟み込む変形も可能である。また、図１０に示した形態の変形例の概念図を、同様に図１５、図１６、図１７に示す。
【００４６】
さらに、上記第２の実施形態では、メタルパスを有する酸化層を反強磁性層中に埋設するようにしているが、反強磁性層とは別に、例えば電極の内側において隣接するような層として形成するようにすることもできる。この場合のメタルパスは、その母材となる金属層を予め酸化層の下方に形成しておき、前記金属層及び／又は前記酸化層に対してイオンビーム照射などの操作を行うことにより、前記金属層中の元素が前記酸化層中に吸い上げられてメタルパスを構成するようになる。この場合、メタルパスを構成する材料の種類は前記金属層の種類に依存するので、前記金属層の種類を適宜変えることによって、前記メタルパスを構成する金属の種類を変化させることができる。
【図面の簡単な説明】
【００４７】
【図１】従来の垂直磁気記録用記録ヘッドを用いた磁気記録方法を模式的に示す図である。
【図２】図１に示す記録ヘッドを用いた場合の書き込み方法を説明するための図である。
【図３】同じく、図１に示す記録ヘッドを用いた場合の書き込み方法を説明するための図である。
【図４】反強磁性層を有する磁気記録ヘッドを用いた場合の書込み方法を説明するための図である。
【図５】同じく、反強磁性層を有する磁気記録ヘッドを用いた場合の書込み方法を説明するための図である。
【図６】第１の実施形態に係わる磁気記録ヘッドを概略的に示す図である。
【図７】第１の実施形態に係わる磁気記録ヘッドを概略的に示す図である。
【図８】第１の実施態様における主磁極の加熱温度と、一方向性磁気異方性磁場（Hua）との関係を示すグラフである。
【図９】第２の実施形態に係わる磁気記録ヘッドを概略的に示す図である。
【図１０】同じく、第２の実施形態に係わる磁気記録ヘッドを概略的に示す図である。
【図１１】ＦｅＲｈ合金の磁化の温度依存性を示すグラフである。
【図１２】本発明の変形例を示す図である。
【図１３】本発明の変形例を示す図である。
【図１４】本発明の変形例を示す図である。
【図１５】本発明の他の変形例を示す図である。
【図１６】本発明の他の変形例を示す図である。
【図１７】本発明の他の変形例を示す図である。
【符号の説明】
【００４８】
１０  磁気記録ヘッド
１１  主磁極
１２  補助磁極
１３  コイル
１５  ヒーター
１６  酸化層
１７  メタルパス
１８  電極
２０  磁気記録媒体
２１  記録層
２２  軟磁性下地層
２３  中間層
２４  主磁極磁化固着部
【図１】
2008276901.tif 000004
【図２】
2008276901.tif 000005
【図３】
2008276901.tif 000006
【図４】
2008276901.tif 000007
【図５】
2008276901.tif 000008
【図６】
2008276901.tif 000009
【図７】
2008276901.tif 000010
【図８】
2008276901.tif 000011
【図９】
2008276901.tif 000012
【図１０】
2008276901.tif 000013
【図１１】
2008276901.tif 000014
【図１２】
2008276901.tif 000015
【図１３】
2008276901.tif 000016
【図１４】
2008276901.tif 000017
【図１５】
2008276901.tif 000018
【図１６】
2008276901.tif 000019
【図１７】
2008276901.tif 000020